КЕРАМИЧЕСКАЯ МАССА ДЛЯ ИЗГОТОВЛЕНИЯ ОБЛИЦОВОЧНОЙ ПЛИТКИ
CERAMIC MASS FOR MAKING OF FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глину 20,0-26,0; мраморную муку 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, мраморную муку, керамический череп, доломит, дополнительно содержит целестин при следующем соотношении компонентов, мас.%: каолин 40,0-50,0; глина 20,0-25,0; мраморная мука 2,0-3,0; керамический череп 23,0-29,0; доломит 1,0-2,0; целестин 2,0-3,0.
2
2
3
2
2
3
2
2
Для приготовления керамической массы используют каолины следующего состава, мас.%: SiO 13,86-35,55; AlO 47,49-78,5; TiO 0,25-1,2; FeO 0,35-2,5; CaO 0,13-0,71; MgO 0,18-0,9; NaO+KO 0,18-1,6; п.п.п. 6-12,87.
2
2
3
2
3
2
2
2
Используют глины, включающие мас.%: SiO 51,08-55,88; AlO 30,0-33,63; FeO 0,59-0,72; TiO 1,04-1,1, CaO 0,48-0,62; MgO 0,84-0,93; NaO 0,4-1,58; KO 0,36-2,04; п.п.п. 7,0-7,99.
В таблице приведены составы керамической массы для изготовления облицовочной плитки.
Таблица
Компоненты
Состав, мас.%:
1
2
3
Каолин
40,0
45,0
50,0
Глина
25,0
23,0
20,0
Мраморная мука
2,0
2,5
3,0
Керамический череп
29,0
25,5
23,0
Доломит
2,0
1,5
1,0
Целестин
2,0
2,5
3,0
Прочность на сжатие, МПа
35-40
35-40
35-40
Компоненты дозируют в требуемых количествах, размалывают, готовят керамическую массу с влажностью 8-10%, из которой прессуют плитку полусухим способом под давлением 30 МПа. Плитку обжигают при температуре 1050-1100°С. На поверхность обожженной плитки наносят слой глазури и при температуре 900-950°С проводят второй обжиг.
Источники информации
1. А.с. №44772 Болгарии, 1989.